(57)【要約】【解決手段】  本発明は、プラスチックの色付けに広く使用されている色素製剤に関する。【選択図】なし【特許請求の範囲】
【請求項１】
色素親和性基を有するワックス系粉末状加工添加剤、色素親和性基を有する酸性ポリエステル系添加剤、高い色素親和性の基で変性されたポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する前記少なくとも１種の分散湿潤剤と、
無機顔料、有機顔料、カーボンブラックおよび染料からなる群から選択される少なくとも１種の色素添加剤とを含有する色素製剤：
ここで、前記色素製剤中の前記少なくとも１種の色素添加剤の粒径Ｄ５０（個数基準）は０．５〜３．５μｍの範囲にあり、かつ
前記色素製剤は、前記色素製剤の総重量に対し、少なくとも６０重量％の前記少なくとも１種の色素添加剤を含有する。
【請求項２】
前記色素製剤が３％未満の水を含む、請求項１に記載の色素製剤。
【請求項３】
前記分散湿潤剤が５０００〜３５０００の数平均分子量を有する、請求項１または２に記載の色素製剤。
【請求項４】
前記色素製剤が、ａ）３．５バールの圧力下、乾燥状態においてレーザー粒径分析器で測定した場合に、Ｄ２０が０．８ミクロン以上でありかつＤ９０が５ミクロン以下である粒子を有する自由流動性粉末、または、ｂ）３．５バールの圧力下、乾燥状態においてレーザー粒径分析器で測定した場合に、Ｄ２０が１０ミクロン以上でありかつＤ９０が１０００ミクロン以下である顆粒を有するマイクロ顆粒の形態である、請求項１〜３のいずれか１項に記載の色素製剤。
【請求項５】
前記マイクロ顆粒が、６０〜５００μｍ、好ましくは８０〜３５０μｍの範囲の粒度分布を有する、請求項４に記載の色素製剤。
【請求項６】
前記色素製剤中の前記少なくとも１種の色素添加剤の平均粒径Ｄ９０（個数基準）が０．９〜４μｍの範囲にある、請求項１〜５のいずれか１項に記載の色素製剤。
【請求項７】
前記色素製剤中の前記少なくとも１種の色素添加剤の平均粒径Ｄ１０が０．５〜１μｍの範囲にある、請求項１〜６のいずれか１項に記載の色素製剤。
【請求項８】
前記色素製剤が、前記色素製剤の総重量に対し、少なくとも７０重量％の前記少なくとも１種の色素添加剤を含有する、請求項１〜７のいずれか１項に記載の色素製剤。
【請求項９】
前記色素製剤が、前記色素製剤の総重量に対し、少なくとも８５重量％の前記少なくとも１種の色素添加剤を含有する、請求項１〜８のいずれか１項に記載の色素製剤。
【請求項１０】
熱安定剤、酸化防止剤、光安定剤、帯電防止剤、熱伝導性添加剤、ブロッキング防止添加剤、崩壊防止添加剤、紫外線安定剤、充填剤、フィブリル化防止剤、加工助剤、発泡剤、乾燥添加剤、相溶化添加剤、潤滑剤、造核添加剤、清澄添加剤、難燃剤、光学的光沢剤、トレーシング添加剤、および、スリップ添加剤からなる群から選択される少なくとも１種の添加剤をさらに含む、請求項１〜９のいずれか１項に記載の色素製剤。
【請求項１１】
前記充填剤が、炭酸カルシウム、カオリン、硫酸バリウム、タルク、珪灰石、シリカ、ヒュームドシリカ、マイカ、および、上記のいずれかの混合物からなる群の少なくとも１種の要素を含む、請求項１０に記載の色素製剤。
【請求項１２】
前記色素製剤が、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタン、および、熱可塑性エラストマーから選択される少なくとも３種のポリマーと混和性である、請求項１〜１１のいずれか１項に記載の色素製剤。
【請求項１３】
前記色素製剤が、下記を含む方法によって製造される、請求項１〜１２のいずれか１項に記載の色素製剤：
少なくとも２つのローターを有する粉砕機に前記分散湿潤剤および前記色素添加剤を導入すること；
前記色素添加剤を前記分散湿潤剤に分散させるように、前記分散湿潤剤と前記色素添加剤とを混合しおよび粉砕すること；および
得られた色素製剤を自由流動性粉末としてまたはマイクロ顆粒の形態で回収すること。
【請求項１４】
混合および粉砕の間の前記少なくとも２つのローターの平均周速度（ＶＰＥ）が５〜５０ｍ／ｓの範囲にある、請求項１３に記載の色素製剤。
【請求項１５】
全工程の所要時間が１０分から９０分であり、かつ温度が５０から１５０℃である、請求項１３または１４に記載の色素製剤。
【請求項１６】
前記粉砕機が少なくとも２つのローターを含み、少なくとも１つのローターがブレードローターである、請求項１３〜１５のいずれか１項に記載の色素製剤。
【請求項１７】
前記粉砕機が乾式粉砕機である、請求項１３〜１６のいずれか１項に記載の色素製剤。
【請求項１８】
ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタンおよび熱可塑性エラストマーから選択されるポリマーを用いた、前記色素製剤の混合物であって、０．５〜１重量％の色素添加剤を含むような前記混合物が、同じ組成を有するが各成分を個々に混合機に加えかつ当該成分を混合することによって調製された混合物よりも、少なくとも２０％大きい着色力を示す、請求項１〜１７のいずれか１項に記載の色素製剤。
【請求項１９】
請求項１〜１８のいずれか１項に記載の色素製剤を２種以上乾式混合することによって得られうる、所望の色調の複数の色素製剤を含む色付けシステム。
【請求項２０】
プラスチック材料を着色するための、請求項１〜１８のいずれか１項に記載の色素製剤の使用。
【請求項２１】
請求項１〜１８のいずれか１項に記載の色素製剤とプラスチック材料とを含む着色組成物。
【請求項２２】
前記プラスチック材料が、ポリエチレン生成物、ポリプロピレン生成物およびコポリマー、ポリスチレンおよびポリスチレンコポリマー、塩化ビニルポリマー、アクリル、ポリアクリレート、ポリアミドホモポリマーおよびコポリマー、ポリカーボネートおよびポリカーボネート混合物、ポリエステルホモポリマーおよびコポリマー、ポリウレタン、並びに、熱可塑性エラストマーから選択される、請求項２１に記載の着色組成物。
【請求項２３】
前記プラスチック材料が、ＨＤＰＥ、ＬＤＰＥ、ＬＬＤＰＥ、ＭＤＰＥ、ＥＶＡ、ＥＶＯＨ、メタロセン触媒系から得られるポリエチレン生成物、ＰＰ、メタロセンから得られるポリプロピレン生成物、ＥＰＲ、ＥＰＤＭ、ＰＳ、ＳＡＮ、ＨＩＰＳ、ＡＢＳ、ＡＳＡ、ＰＶＣ、ＰＭＭＡ、ＰＡ６、ＰＡ６，６、ＰＡ１１、ＰＡ１２、ＰＣ／ＡＢＳ混合物、ＰＣ／ポリエステル混合物、ＰＥＴ、ＰＢＴ、ＴＰＵ、ＴＰＯ、および、ＴＰＶから選択される、請求項２１または２２に記載の着色組成物。
【請求項２４】
前記着色組成物が、０．５〜１重量％の色素添加剤を含み、および、同じ組成を有するが各成分を個々に混合機に加えかつ当該成分を均一な混合物に混合することによって調製された混合物よりも、少なくとも２０％大きい着色力を示す、請求項２１〜２３のいずれか１項に記載の着色組成物。
【請求項２５】
色素親和性基を有するワックス系粉末状加工添加剤、色素親和性基を有する酸性ポリエステル系添加剤、高い色素親和性の基で変性されたポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する前記少なくとも分散湿潤剤と、
無機顔料、有機顔料、カーボンブラックおよび染料からなる群から選択される少なくとも１種の色素添加剤とを含有する色素製剤：
ここで、前記色素製剤は、前記色素製剤の総重量に対し、少なくとも６０重量％の前記少なくとも１種の色素添加剤を含有し、並びに
結果として得られる第１、第２および第３の混合物が０．５〜１重量％の前記少なくとも１種の色素添加剤を含むような、前記色素製剤と第１、第２および第３のポリマーとの第１、第２および第３の均一な混合物のそれぞれが、同じ組成を有するが各成分を個々に混合機に加えかつ当該成分を均一な混合物に混合することによって調製された混合物よりも、少なくとも２０％大きい着色力を示し、かつ、前記第１、第２および第３のポリマーは、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタン、および熱可塑性エラストマーからなる群から選択される３つの異なるポリマーである。
【請求項２６】
下記を含む色素製剤の製造方法：
色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタン、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する前記１種の分散湿潤剤と、無機顔料、有機顔料、カーボンブラックおよび染料からなる群から選択される少なくとも１種の色素添加剤とを、少なくとも２つのローターを有する粉砕機に導入すること；
前記粉砕機の平均周速度が５〜５０ｍ／ｓの条件下で、前記色素製剤を形成するために前記分散湿潤剤と前記少なくとも１種の色素添加剤とを互いに混合しおよび粉砕すること；および
少なくとも６０重量％の前記少なくとも１種の色素添加剤を含む前記色素製剤として、前記色素製剤を回収すること。
【請求項２７】
前記混合および粉砕が１０〜９０分間行われる、請求項２６に記載の方法。
【請求項２８】
前記混合および粉砕の間に、分散湿潤剤と色素添加剤との混合物によって達成される最高温度が５０〜１５０℃である、請求項２６または２７に記載の方法。
【請求項２９】
回収された前記色素製剤中の前記少なくとも１種の色素添加剤の粒径Ｄ９０（個数基準）が０．９〜４μｍの範囲にある、請求項２６〜２８のいずれか１項に記載の方法。
【請求項３０】
回収された前記色素製剤中の前記少なくとも１種の色素添加剤の粒径Ｄ１０（個数基準）が０．５〜１μｍの範囲にある、請求項２６〜２９のいずれか１項に記載の方法。
【請求項３１】
回収された前記色素製剤中の前記少なくとも１種の色素添加剤の粒径Ｄ５０（個数基準）が０．５〜３．５μｍの範囲にある、請求項２６〜３０のいずれか１項に記載の方法。
【請求項３２】
前記粉砕機が乾式粉砕機である、請求項２６〜３１のいずれか１項に記載の方法。
【請求項３３】
前記ローターの少なくとも１つがブレードローターである、請求項２６〜３２のいずれか１項に記載の方法。
【請求項３４】
前記分散湿潤剤が、５０００〜３５０００の数平均分子量を有する、請求項２６〜３３のいずれか１項に記載の方法。
【請求項３５】
回収された前記色素製剤が、ａ）３．５バールの圧力下、乾燥状態においてレーザー粒径分析器で測定した場合に、ｄ２０が０．８ミクロン以上でありかつｄ９０が５ミクロン以下である粒子を有する自由流動性粉末、または、ｂ）３．５バールの圧力下、乾燥状態においてレーザー粒径分析器で測定した場合に、ｄ２０が１０％ミクロン以上でありかつｄ９０が１０００ミクロン以下である顆粒を有するマイクロ顆粒の形態である、請求項２６〜３４のいずれか１項に記載の方法。
【請求項３６】
回収された前記色素製剤が、６０〜５００μｍ、好ましくは８０〜３５０μｍの範囲の粒度分布を有するマイクロ顆粒の形態である、請求項２６〜３５のいずれか１項に記載の方法。
【請求項３７】
回収された前記色素製剤が、５０μｍ未満の粒度分布を有する自由流動性粉末の形態である、請求項２６〜３６のいずれか１項に記載の方法。
【請求項３８】
前記導入することが、熱安定剤、酸化防止剤、光安定剤、帯電防止剤、熱伝導性添加剤、ブロッキング防止添加剤、崩壊防止添加剤、紫外線安定剤、充填剤、フィブリル化防止剤、加工助剤、発泡剤、乾燥添加剤、相溶化添加剤、潤滑剤、造核添加剤、清澄添加剤、難燃剤、光学的光沢剤、トレーシング添加剤、および、スリップ添加剤からなる群から選択される少なくとも１種の添加剤を導入することをさらに含む、請求項２６〜３７のいずれか１項に記載の方法。
【発明の詳細な説明】
【技術分野】
【０００１】
本発明は、色素および／または他の添加剤および／または充填剤を含むプラスチック材料の着色用および強化用の色素製剤（pigmentary preparations）、および、染料濃縮物（dye concentrates）としてのそれらの使用に関する。
【背景技術】
【０００２】
プラスチックまたはゴム製の物体および製造品を得るためには、一般に、基本原料中にポリマー、すなわち最終製品において所望される特性をそれらに付与するのに適したいくつかの物質を導入することが必要である。これらの物質は、顔料または染料など、材料に色を付与する物質であったり、または、炎および／または光に対する改善された耐性など、製造品に機能的特性を付与する物質であったり、さらには、最終製品の機械的および／または熱的性質を改善する物質でさえあり得る。プラスチック材料の製造品への変換は一般に高温下かつ関連する機械的負荷の存在下において実施されるため、製造品への変換工程においてポリマーを保護するために、熱安定剤、熱酸化剤、流動化剤など一般に加工添加剤として定義される添加剤がしばしば使用されている。
【０００３】
これらの物質を、変性すべきポリマーに直接添加する代わりに、工業的実務においては、主に間接技術、マスターバッチ技術が使用される。
【０００４】
色素濃縮物（pigment concentrates）とも呼ばれるマスターバッチは、一般に担体と呼ばれるベース原料、および、多量の１つまたはそれ以上の添加剤からなる製剤である。
【０００５】
マスターバッチ技術は、所望の添加剤を含む濃縮物の予備製剤、さらには、製品中の所望の添加剤の割合を得るように計算された量で、この濃縮物をベースポリマーへ添加することを対象としている。マスターバッチ技術の選択は、コスト、添加剤の取り扱いにおける安全性などの理由からである。マスターバッチは、最終プラスチック製品への変換にそれを使用するもの以外の専門会社によってしばしば調製される。
【０００６】
色素製剤中に存在する固体担体は、典型的にはポリマー材料、ワックス状製品またはそれらの混合物である。このような担体は、変性されるべきポリマーと混合されなければならず、さらに、最終的には最終製品に組み込まれたままであろうから、それは、最終製品において変性されるべきポリマーと相溶可能でありかつ容易に混和することが不可欠である。
【０００７】
この分野の高い複雑さは、担体の数（数十）に加えて、主にそれらと各担体に必要な色の数の組み合わせに依存する。各色は、要求される各色調に必要な色素、すなわち着色添加剤（例えば、緑色を得るために白色色素を黄色色素および青色色素と混合する）を担体と混合することによって調製される。この混合物は、押出され、そして顆粒化される。
【０００８】
したがって、マスターバッチの製造は、オーダーメイドであり、かつそれ故に、単一の色素の使用を通して得ることができない色調に対して毎回行わなければならないことは極めて明らかである。この複雑さは供給および貯蔵の非常に面倒な管理を必要とし、その一部は、やがてゆっくり動く在庫、すなわち低速回転の材料になる。したがって、そのような材料は、長期間、貯蔵庫に置かれ、それ故、販売不可能または販売困難なバッチになる可能性があり、これは管理する製品の数と共に必然的に増加する問題である。
【０００９】
したがって、本発明の主な目的は、そのような複雑さを排除することができ、かつ、着色された製造品の製造のより安価な管理を提供することができる「万能的な（universal）」色素製剤を提供することである。
【００１０】
押出に基づく現在採用されているシステムは、平均４０％を超える有機色素濃縮物を有することを可能にしないことを考慮すべきである。
【００１１】
欧州特許第０９１０６０３号明細書には、低エネルギー混合プロセスを用いたマスターバッチまたは添加剤濃縮物の製造が記載されている。添加剤粒子は、マスターバッチが担体粒子および凝集粒子の凝集体からなるように、それらの粒子の同一性を保持する担体粒子によって一緒に保持されている。
【００１２】
米国特許第３７７８２８８号明細書には、色素と、例えばフィッシャー・トロプシュ・ワックスのような分散剤とを組み合わせ、そして高強度混合を用いて造粒する方法が開示されている。得られた顆粒は、９０〜９５％の収率で１０〜７０メッシュ（２０００〜２１０ミクロン）のサイズを有する（第４欄、第４５〜４６行）。より小さい粒子は、より大きい粒子よりも劣った分散性を示す（第８欄、第６７〜６８行）。
【００１３】
したがって、本発明の目的は、それらの現在知られている欠点を克服する万能的な色素製剤を提供することである。
【００１４】
より詳細には、本発明の主な目的は以下の通りである。
−色素製品の使用の万能性，
−製造工程の複雑さが少ない；
−在庫の削減
−変換コストの削減；
−色素の高濃縮化
−着色および物理化学的特性の改善；
−食品、医療、さらには玩具分野で使用するための現在の規格への最終製品の適合
【発明の概要】
【００１５】
本発明の発明者らは、いくつかの特定の分散剤が湿潤剤の特徴も有することを見出した。これらの化合物により、本発明者らは、プラスチックを着色するための万能的な用途を有する色素製剤を調製することができた。
【００１６】
一態様では、本発明は、下記のものを含む、本質的に下記のものからなる、または、下記のものからなる色素製剤に関する：
−色素親和性基（pigment-affinic groups）を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤（dispersing-wetting agent）であって、５０〜１５０℃の範囲の融点を有する上記１種の分散湿潤剤、および
−無機顔料（inorganic pigment）、有機顔料（organic pigment）、カーボンブラックおよび染料（dyes）からなる群から選択される少なくとも１種の色素添加剤（pigmentary additive）、および
−任意的な添加剤、
ここで、色素製剤中の少なくとも１種の色素添加剤の粒径Ｄ５０（個数基準）は０．５〜３．５μｍの範囲にあり、かつ
色素製剤は、色素製剤の総重量に対し、少なくとも６０重量％の少なくとも１種の色素添加剤を含有する。
【００１７】
本発明によれば、色素製剤の唯一の必須成分は、少なくとも１種の分散湿潤剤および少なくとも１種の色素添加剤である。
【００１８】
本発明者らは、湿潤特性を有することができる、すなわち一次色素粒子の凝集体の界面強度を低下させることができる、すなわち上記一次色素粒子を安定化し、これによりそれらの再凝集を回避できる化合物群を見出した。このような湿潤分散剤は、芳香族環、ポリエーテル、例えば一級、二級および三級アミンおよびアミド、イミドおよびイミン含有基などの例えば窒素含有基などの水素結合基、カルボン酸基、ヒドロキシル基、カルボニル基、並びに、カルボキシル基のような色素親和性基を含むことが好ましい。ポリマーまたはオリゴマーの湿潤分散剤の場合には、色素親和性基は主鎖の一部であるかまたは側鎖に組み込まれていてもよい。
【００１９】
この二重の性質を考慮すると、単一のポリマーに特異的な湿潤剤および分散剤は、ポリマーの色付けにおいて回避することができる。本発明の湿潤分散剤は、着色されるべき全ての種類のプラスチックと相溶性であることをもたらした。このようにして、本発明の色素製剤は、使用の万能性を有する、すなわち、複数のポリマー、例えば少なくとも３つの異なるポリマーにそれらを使用することができるため、万能的な色付けシステム（tinting system）を可能にする。例示的なポリマーとしては、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタン、および熱可塑性エラストマーが挙げられるが、これらに限定されない。色素フィラー充填量が０．５〜１重量％となるようにポリマーと均一に混合した場合、得られる着色組成物（coloured composition）は、同じ組成を有するが各成分（例えば、色素フィラー、分散湿潤剤、ポリマー）を個々に混合機に加えかつ当該成分を混合することによって調製された混合物よりも、好ましくは、少なくとも２０％大きい、少なくとも２５％大きい、少なくとも３０％大きい、少なくとも３５％大きい、少なくとも４０％大きい、例えば２０〜５０％大きい着色力を示す。好ましくは、上記色素製剤は、少なくとも３つの異なるポリマーに着色力のこの改善をもたらす。
【００２０】
一態様では、本発明は、少なくとも１種の色素添加剤が０．５から３．５μｍの範囲の粒径Ｄ５０（個数基準）を有し、かつ、色素製剤の総重量に対し、少なくとも６０重量％の少なくとも１種の色素添加剤を含む最終色素製剤に関する。最終色素製剤中の色素添加剤の粒径は、色素製剤中の色素添加剤の分散の度合を示す。粉砕前には、色素添加剤粉末は、典型的には７マイクロメートルを超える、例えば７〜１０マイクロメートルの粒径を有する凝集体および／または凝集粒子の形態である。有機顔料の場合、凝集体は、それらの表面に一緒に成長した複数の顔料微結晶を含む。顔料微結晶および凝集体は、それらの端部および角部で合体して凝集体を形成する。粉砕プロセスは、分散湿潤剤の助けを借りて有機顔料の凝集体を互いに分離し、また凝集体サイズを縮小し、そして分散湿潤剤は、単結晶または一次粒子を含み得る個々の粉砕粒子が再付着しおよび凝集することを防止する。対照的に、カーボンブラックは、ブドウの房と同じように構成された一次粒子の集合体である。一次粒子は共有結合性の相互作用によって互いに付着しており、個々の凝集体は一般に粉砕によって一次粒子に分解されない。カーボンブラック凝集体は、非共有結合性の相互作用によって互いに付着して凝集体を形成する。この場合、粉砕処理は、カーボンブラック凝集体を互いに分離し、そして分散湿潤剤はカーボンブラック凝集体が再凝集することを防止する。
【００２１】
本発明の色素製剤は、自由流動性粉末（free-flowing powder）またはマイクロ顆粒（microgranules）として得ることができ、これらは両方とも、例えばフィルトラバイブレーション（Filtra Vibration）のデジタル電磁気篩振とう機モデルＦＴＬ０２００を用いて、ふるい分けすることによって測定することができる。
【００２２】
マイクロ顆粒の好ましい実施形態では、色素製剤のすべてのマイクロ顆粒の粒度分布は、（例えばフィルトラバイブレーションのデジタル電磁気篩振とう機モデルＦＴＬ０２００を用いて）測定したときに、６０〜５００μｍ、より好ましくは８０〜３５０μｍの範囲にある。好ましくは、このマイクロ顆粒は、（マスターバッチ組成物において使用されることが望まれている）全ての活性成分および全ての添加剤を含有する、すぐに使用可能なマイクロ顆粒であり、すぐに使用可能な色素製剤として使用される。
【００２３】
本発明において定義「色素添加剤（pigmentary additive）」が用いられる場合、それは、無機顔料、有機顔料、カーボンブラックおよび染料からなる群から選択される任意の色素添加剤を意味する。
【００２４】
特に明記しない限り、本発明において色素添加剤の粒径Ｄ１０、Ｄ５０およびＤ９０が示される場合、それは、最終色素製剤中で測定される少なくとも色素添加剤の粒径（個数基準）を指す。この測定は、最終色素製剤を溶媒に分散し、および、例えばレーザーベックマンコールター粒径分析器、光学モデルＦｒａｕｎｈｏｆｅｒ.ｒｆ７８０ｚのレーザ粒径分析器を用いてその分散液を分析することによって行う。最終色素製剤中の色素添加物の粒径は、例えば酢酸ブチルのような適切な溶媒ビヒクルに色素製剤を分散させることによって得ることができる。分散湿潤剤は試験条件下において完全に可溶化されているので、装置を用いて、溶媒中に分散された粉砕色素のサイズのみを測定できる。Ｄ１０は、所与の母集団中の粒子の１０％の直径以上であり、Ｄ５０は、その母集団中の粒子の５０％の直径以上であり、Ｄ９０は、その母集団中の粒子の９０％の直径以上である。
【００２５】
本発明において、マイクロ顆粒または粉末の粒度分布が示される場合、それは適切なフィルターを用いて測定されるような粒子直径を意味する。
【００２６】
本発明において定義「自由流動性粉末（free-flowing powder）」が使用される場合、それは、５０μｍ未満の粒度分布を有する最終的な色素製剤の粒子を示すことを意味する。
【００２７】
本発明の色素製剤は、好ましくは自由流動性粉末の形態であるか、またはマイクロ顆粒である。選択的にまたは追加的に、色素製剤は、ａ）３．５バールの圧力下、乾燥状態においてレーザー粒径分析器（例えば、シロッコ（Scirocco）２０００乾燥粉末試料導入アクセサリーを備えたマルヴァーンマスターサイザー（Malvern Mastersizer）２０００粒径分析器）で測定した場合に、０．８ミクロン以上のＤ２０および５ミクロン以下のＤ９０を有する自由流動性粉末、または、ｂ）３．５バールの圧力下、乾燥状態においてレーザー粒径分析器で測定した場合に、１０ミクロン以上のＤ２０および１０００ミクロン以下のＤ９０を有するマイクロ顆粒の形態である。
【００２８】
マイクロ顆粒としての色素製剤の全ての実施形態は、好ましくは６０〜５００μｍ、より好ましくは８０〜３５０μｍの範囲の成分の粒度分布を有する。
【００２９】
本発明の全ての実施形態における最終色素製剤の上記少なくとも１種の色素添加剤は、好ましくは０．９〜４μｍの範囲の粒径Ｄ９０（個数基準）も有する。
【００３０】
本発明の全ての実施形態における最終色素製剤の上記少なくとも１種の色素添加剤は、好ましくは０．５〜１μｍの範囲の粒径Ｄ１０（個数基準）も有する。
【００３１】
別の態様では、本発明は、上記少なくとも１種の色素添加剤の粒径Ｄ５０（個数基準）が０．５〜３．５μｍの範囲にあると推測できるように装置で成分を処理する、本発明の色素製剤の調製方法に関する。
【００３２】
好ましい態様において、本発明は、本発明による色素製剤に関連し、ここで、この色素製剤は、下記工程を含む方法により色素組成物（pigmentary composition）から得ることができる：
１）下記のものを含む、本質的に下記のものからなる、または、下記のものからなる色素組成物を粉砕機、好ましくは乾式粉砕機に導入すること：
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記１種の分散湿潤剤と、
−無機顔料、有機顔料、カーボンブラックおよび染料からなる群から選択される少なくとも１種の色素添加剤、および
−任意的な添加剤。
２）工程１）の色素組成物を混合しおよび粉砕すること。
３）そのようにして得られた色素製剤を自由流動性粉末またはマイクロ顆粒として取り出すこと。
【００３３】
好ましくは、工程１）において、本明細書の他の箇所で論じられている帯電防止剤、充填剤などのさらなる添加剤を添加することができる。
【００３４】
分散湿潤剤の数平均分子量は、５０００〜３５０００ｇ／ｍｏｌが好ましい。色素添加剤は固体として上記粉砕機に追加することが好ましいので、得られる色素製剤は、低レベル、例えば３重量％未満、２．５％未満または２％未満の水または他の溶媒を有することが好ましい。例えば、色素製剤は、３重量％未満、２．５％未満、または２％未満の水を含み得る。
【００３５】
いかなる理論にも縛られることなく、そして詳細な説明および実施例から明らかであるように、本発明の方法は、色素の一次粒子の優れた粉砕および解離を得ることをもたらし、したがってそれらの優れた均質化および分散を得ることをもたらす。本発明の方法は、（伝統的な押出法により得られたものと比べて）非常に微細な粒子分散物を用いて粉砕の均質性および細かさを得ることを可能にし、これにより、先行技術の色素製剤の欠点を克服する。
【００３６】
本発明の方法は、工程３）において、自由流動性粉末またはマイクロ顆粒として色素製剤を得ることを可能にし、ここで、色素製剤中の上記少なくとも色素添加剤は、例えばレーザーベックマンコールター粒径分析器、光学モデルＦｒａｕｎｈｏｆｅｒ.ｒｆ７８０ｚのレーザ粒径分析器を用いて、溶媒中に分散させた後に測定したときに、０．５〜３．５μｍの範囲の粒径Ｄ５０（個数基準）を有し;また、０．９〜４μｍの範囲の粒径Ｄ９０（個数基準）を有し；さらにまた、０．５〜１μｍの範囲の粒径Ｄ１０（個数基準）を有する。
【００３７】
有利には、本発明のマイクロ顆粒は、すぐに使用可能な製品である。
【００３８】
したがって、本発明のマイクロ顆粒状色素製剤は万能的であり、高濃度の色素および狭い粒度分布（６０〜５００μｍ）を有する。
【００３９】
別の態様において、本発明は、異なる色合いを有する製造されたプラスチック製品およびゴム製品の調製に適した、限られたセットの色素製剤に対応する限られた数の基本色を含む万能的な色付けシステムに関する。本発明の色素製剤は、押出成形プロセスを通した色素の混合物のオーダーメイド加工を必要とせずに、本発明の単色（単色素）基本色素製剤（例えば、約１６〜２２）の単純な乾式混合による色調の調製を可能にする。
【００４０】
したがって、本発明はまた、本発明による２種以上の色素製剤の乾式混合によって簡単に得られうる所望の色合いを有する一連の色素製剤（ＲＡＬ（Reichsausschuss fuer Lieferbedingungen）、ＮＣＳ（ナチュラルカラーシステム（Natural Color System））、ＢＳ（英国規格（British Standards））など）を含む色付けシステムに関する。
【００４１】
したがって、別の態様において、本発明は、あらゆる種類のプラスチック材料、例えば、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタンおよび熱可塑性エラストマーを着色するための本発明による色素製剤の使用に関する。好ましくは、着色プラスチック組成物が０．５〜１重量％の色素添加剤を含む場合には、それは、同じ組成を有するが各成分を個々に混合機に加えかつ当該成分を均一な混合物に混合することによって調製された混合物よりも、少なくとも２０％大きい、例えば２０〜５０％大きい着色力を示す。
【００４２】
好ましくは、所与の色素製剤は、少なくとも３種類のプラスチック材料、例えば、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタンおよび熱可塑性エラストマーの少なくとも３種類を着色するのに適している。好ましくは、結果として得られる第１、第２および第３の混合物が０．５〜１重量％の色素を含むような、色素製剤と第１、第２および第３のポリマーとの第１、第２および第３の均一な混合物のそれぞれが、同じ組成を有するが各成分を個々に混合機に加えかつ当該成分を均一な混合物に混合することによって調製された混合物よりも、少なくとも２０％大きい、例えば２０〜５０％大きい着色力を示す。
【００４３】
プラスチック材料は、例えば、ポリエチレン生成物（例えば、ＨＤＰＥ（高密度ポリエチレン）、ＬＤＰＥ（低密度ポリエチレン）、ＬＬＤＰＥ（直鎖状低密度ポリエチレン）、ＭＤＰＥ（中密度ポリエチレン）、ＥＶＡ（エチレンビニルアセテート）、ＥＶＯＨ（エチレンビニルアルコール））；ポリプロピレン生成物（例えば、ＰＰ（ポリプロピレン）、ＰＰコポリマー、ＥＰＲ（エチレンプロピレンゴム）、ＥＰＤＭ（エチレンプロピレンジエンモノマー（Ｍクラス）ゴム））；スチレン（例えば、ＰＳ（ポリスチレン）、ＳＡＮ（スチレン−アクリロニトリルコポリマー）、ＨＩＰＳ（耐衝撃性ポリスチレン）、ＡＢＳ（アクリロニトリルブタジエンスチレン）、ＡＳＡ（アクリル−スチレン−アクリロニトリルコポリマー））；塩化ビニルポリマー（例えば、ＰＶＣ（ポリ塩化ビニル）、非可塑化のものおよび可塑化のもの）；アクリル（例えば、ＰＭＭＡ（ポリ（メチルメタクリレート））、ポリアクリレート）；ポリアミド（例えば、ＰＡ６、ＰＡ６，６、ＰＡ１１、ＰＡ１２、およびそれらのコポリマー）；ポリカーボネートおよびその混合物（例えば、ＰＣ／ＡＢＳ（ポリカーボネート／アクリロニトリルブタジエンスチレン）、ＰＣ／ポリエステル）；ポリエステル（例えば、ＰＥＴ（ポリエチレンテレフタレート）、ＰＢＴ（ポリブチレンテレフタレート）、コポリステル）；ポリウレタン（例えば、ＴＰＵ（熱可塑性ポリウレタン））；熱可塑性エラストマー（例えば、ＴＰＯ（熱可塑性オレフィン）、ＴＰＶ（熱可塑性加硫物））から選択される。ポリエチレンおよびポリプロピレン生成物は、メタロセン触媒を使用して、または、当業者に知られている他の重合方法を使用して得ることができる。
【００４４】
さらに、そして驚くべきことに、本発明の色素製剤は、本発明の実験部分から明らかであるように、最終着色プラスチック製品の技術的性質および機械的性能を改善することを可能にした。
【００４５】
具体的には、ＭＦＲデータは、着色サンプルの加工性および良好な分散を示す（無着色サンプルと比較した場合、関連性のある違いはない）。アイゾット（IZOD）試験（衝撃強度）は、均一な白化およびよく発達した変形過程を示す、破砕にさらされた領域を検査することで確認すると、（本発明の色素製剤を用いた）着色サンプルについて、無着色サンプルと比較してはるかに高い結果（＋７７％）を示した。ロックウェル硬度試験またはロックウェル硬度は、キセノテスト（Xenotest）エージング前において、本発明の色素製剤で着色されたサンプルについては著しく高い値（＋３７％）であり、さらに、１０００時間のキセノテストエージング後においては、着色サンプルと無着色サンプルの間の対照的な振舞いを示した。着色サンプルは実質的に元の値を保持しており、わずかな変化しか見られなかったが、無着色サンプルは大幅に減少した。この現象は、（衝撃試験の結果によって確認されるように）着色されていないサンプルの脆弱性の増加を裏付けた。キセノテストに暴露してから１０００時間後に測定された色堅牢度試験の結果は、着色サンプルについては驚くべきものであった。比色分析およびグレースケールにおいて変色は観察されなかった。要するに、着色サンプルの挙動は、無着色サンプルのそれよりも著しく優れていた。
【図面の簡単な説明】
【００４６】
【図１】図１は、例１の最終的な色素製剤の色素添加剤の寸法値のグラフである。
【図２】図２は、例６の最終的な色素製剤の色素添加剤の寸法値のグラフである。
【発明を実施するための形態】
【００４７】
したがって、一態様では、本発明は、下記のものを含む、本質的に下記のものからなる、または、下記のものからなる色素製剤に関する。
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記１種の分散湿潤剤、および
−無機顔料、有機顔料、カーボンブラックおよび染料からなる群から選択される少なくとも１種の色素添加剤、および
−任意的な添加剤、
ここで、色素製剤中の少なくとも１種の色素添加剤の粒径Ｄ５０（個数基準）は０．５〜３．５μｍの範囲にあり、かつ
色素製剤は、色素製剤の総重量に対し、少なくとも６０重量％の少なくとも１種の色素添加剤を含有する。
【００４８】
上記のように、本発明において定義「色素添加剤」が使用されるとき、それは無機顔料、有機顔料、カーボンブラックおよび染料からなる群から選択される色素添加剤を意図する。高分子量という用語は、好ましくは５０００〜３５０００ｇ／ｍｏｌの数平均分子量を示す。両親媒性コポリマーは、ランダムに、ブロック状に、または勾配などの他の配置で配置された、親水性および疎水性の両方のモノマーを含むコポリマーである。
【００４９】
例えば、色素添加剤は、下記の化合物のうちの１つ以上であり得る。
【００５０】
【表１】
2020517756.tif 000002
【００５１】
【表２】
2020517756.tif 000003
【００５２】
本発明の色素製剤は、自由流動性粉末の形態またはマイクロ顆粒の形態である。
【００５３】
本発明の色素製剤は、色素製剤の総重量に対して少なくとも６０重量％、より好ましくは７０％、さらにより好ましくは８５％、例えば９５重量％までの少なくとも１種の色素添加剤を含む。
【００５４】
マイクロ顆粒の形態の色素製剤は、（例えばフィルトラバイブレーションのデジタル電磁気篩振とう機モデルＦＴＬ０２００を用いて）測定した場合に、６０〜５００μｍ、より好ましくは８０〜３５０μｍの範囲の成分の粒度分布を有する。
【００５５】
本発明の最終色素製剤中の少なくとも１種の色素添加剤は、０．９〜４μｍの範囲の粒径Ｄ９０（個数基準）も有する。
【００５６】
本発明の最終色素製剤中の少なくとも１種の色素添加剤はまた、０．５〜１μｍの範囲の粒径Ｄ１０（個数基準）も有する。
【００５７】
本発明の色素製剤を得るための色素組成物は、熱、酸素（酸化防止）、および光に対する安定剤、電荷（帯電防止）および熱の輸送剤、熱添加剤、ブロッキング防止添加剤、崩壊防止添加剤、酸化防止添加剤、帯電防止添加剤、紫外線安定添加剤、充填剤、フィブリル化防止剤、加工助剤、発泡剤、乾燥／相溶化添加剤、潤滑剤、造核／清澄添加剤、難燃剤、光学的光沢／トレーシング添加剤、スリップ添加剤からなる群から選択される他の任意添加剤をさらに含む。
【００５８】
熱に対する安定剤の中では、有機亜リン酸塩およびフェノール系酸化防止剤が挙げられる。
【００５９】
熱伝導体の中では、熱伝導性プラスチック、グラファイト、窒化アルミニウム、窒化ホウ素が挙げられる。
【００６０】
ブロッキング防止添加剤の中では、シリカ、タルク、炭酸カルシウム、アルミナ−シリケートセラミック、マイカ、ビス−アミド、一級および二級アミド、有機および金属のステアリン酸塩、シリコーン、並びにポリテトラフルオロエチレンが挙げられる。
【００６１】
帯電防止剤の中では、導電性フィラー、グリセロールモノステアレート、エトキシル化脂肪酸アミン、ジエタノールアミド、ポリエーテルブロックアミドが挙げられる。
【００６２】
紫外線安定剤の中では、しゅう酸アニリド、ベンゾフェノン、ベンゾトリアゾール、およびヒドロキシフェニルトリアジンが挙げられる。
【００６３】
充填剤の中では、炭酸カルシウム、カオリン、硫酸バリウム、タルク、珪灰石、シリカおよび例えばヒュームドシリカのようなそれらの誘導体、並びにマイカが挙げられる。
【００６４】
フィブリル化防止剤の中では、炭酸カルシウム、タルク、並びに天然および合成ゴムが挙げられる。
【００６５】
加工助剤の中では、フルオロポリマー、沈降炭酸カルシウム、およびステアリン酸金属塩が挙げられる。
【００６６】
発泡剤の中では、脂肪族炭化水素、不安定な窒素化合物、および炭酸ナトリウムまたは重炭酸ナトリウムとクエン酸との混合物が挙げられる。
【００６７】
相溶化添加剤の中では、ステアリン酸、安息香酸、スチレン無水マレイン酸、スチレンアクリロニトリルコポリマーが挙げられる。
【００６８】
潤滑剤の中では、硫化モリブデンおよびグラファイトが挙げられる。
【００６９】
造核／清澄添加剤の中では、イソフタル酸およびテレフタル酸、有機二塩基酸と第ＩＩ族酸化物との混合物、水酸化物、または酸、タルク、安息香酸ナトリウム、およびアイオノマーが挙げられる。
【００７０】
難燃剤の中では、ハロゲン化有機化合物が挙げられる。
【００７１】
光学的光沢剤の中では、ベンゾトリアゾールフェニルクマリン、ナフトトリアゾールフェニルクマリン、およびトリアジンフェニルクマリンのようなビス−ベンゾオキサゾール型の誘導体が挙げられる。
【００７２】
スリップ添加剤の中では、不飽和脂肪酸アミド、第二級アミド、およびワックスが挙げられる。
【００７３】
酸化防止剤の中では、ヒンダードフェノール、亜リン酸塩、ホスホン酸塩、第二級芳香族アミンが挙げられる。
【００７４】
光安定剤の中では、ヒンダードアミン（ＨＡＬＳ（ヒンダードアミン光安定剤）またはＨＡＳ（ヒンダードアミン安定剤））ベンゾフェノン、ベンゾトリアゾールが挙げられる。
【００７５】
もう１つの観点においては、本発明は、本発明の色素製剤の製造方法に関し、ここで、少なくとも色素添加剤に０．５から３．５μｍの範囲の粒径Ｄ５０（個数基準）を付与し、かつ色素製剤の総重量に対して６０重量％の量の少なくとも１種の色素添加剤を達成することを可能にする装置を用いて、成分が処理される。少なくとも１種の色素添加剤の量は、色素製剤の総重量に対して、少なくとも６０％、好ましくは７０％、より好ましくは８５％である。
【００７６】
本発明によれば、色素製剤は、好ましくは色素組成物によって得られうる。
【００７７】
より好ましくは、色素製剤は下記の工程を含む方法により得られうる。
１）下記のものを含む、本質的に下記のものからなる、または、下記のものからなる本発明による色素組成物を乾式粉砕機に導入すること；
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記１種の分散湿潤剤、および
−無機顔料、有機顔料、カーボンブラックおよび染料からなる群から選択される少なくとも１種の色素添加剤、
２）工程１）の成分を混合し、乾式粉砕すること、
３）そのようにして得られた色素製剤を自由流動性粉末またはマイクロ顆粒として取り出すこと。
【００７８】
乾式粉砕機は、ジェット式粉砕機および湿式粉砕機に比べて本発明において好ましい。 事実、乾式粉砕機は適切な粉砕力を可能にするが、公知のジェット式粉砕機は過度にエネルギーがあり、このため分散色素粒子の後処理、そして最終的な色の安定性が損なわれる。 他方、湿式粉砕機は、一般に色素粒子を＜１５ミクロンの粒子サイズに分散させることができず、そして全工程をより高価にするさらなる乾燥工程を必要とする。
【００７９】
上記方法において、全ての既知の有機、無機顔料、カーボンブラックおよび染料が、色素製剤を調製するための使用に適している。
色素添加剤の例は上記に列挙されている。
【００８０】
本発明の方法で使用される好ましい乾式粉砕機は少なくとも２つのローターを有することができ、そして不連続的または連続的であり得る。
【００８１】
好ましい実施形態では、色素製剤は、下記の工程を含む方法によって得られうる。
１）好ましくは少なくとも１つのローターがブレードローターである少なくとも２つのローターを備えた粉砕機に上記の色素組成物を導入すること。
２）色素組成物を混合しおよび粉砕すること。
３）そのようにして得られた色素製剤を取り出すこと。
【００８２】
上記方法で使用される連続装置および不連続装置の両方は、工程３）において、自由流動性粉末としてまたはマイクロ顆粒として、０．５〜３．５μｍの範囲の粒径Ｄ５０（個数基準）を有する少なくとも１種の色素添加剤を含む色素製剤を得ることを可能にする。
【００８３】
不連続乾式粉砕機は、２〜７個のローター、例えば３個、４個、５個または６個のローター、好ましくは４個のローターを含む。
【００８４】
不連続混合機を使用する場合、平均周速度ＶＰＥは５〜５０ｍ／ｓの範囲内に含まれ、混合および乾式粉砕の工程２）は、好ましくは１０分〜９０分、例えば５０〜１５０℃の範囲の温度に達するまで１５〜９０分または２０〜９０分の範囲内の時間で実施される。
【００８５】
いかなる理論にも縛られることなく、本発明の発明者らは、少なくとも１種の色素添加剤の粒子の最終直径および色素製剤の粉砕の細かさが製品の最終性能（分散性および着色力）に不可欠であると考える。
【００８６】
粒子と例えばローターのような装置の部品との間に多数の反復衝突を与え、これにより本発明の成分の粒子に衝撃を与えることを可能にする全ての装置は、本発明において使用するのに適している。
【００８７】
色素製剤中の色素添加剤の細かさは、色素粒子が互いに衝突しさらにはローターと衝突したとき、および粉砕室の内部ジャケットと衝突したときに、色素粒子が受けた衝撃の数に相関する。いかなる理論にも縛られることなく、長期間、例えば１０〜９０分にわたる乾式粉砕の粉砕作業は、水または他の溶媒の使用を必要とすることなく、色素添加剤の粒子間に分散湿潤剤を均一に分配すると考えられる。
【００８８】
ＶＰＥの好ましい態様について、時間および最終温度は、成分の特性、好ましくは加工されるべき無機顔料、有機顔料、カーボンブラックおよび染料からなる群から選択される少なくとも１種の添加剤の特性に従って確立され得る（すなわち、密度、吸油量、比表面積など）。
【００８９】
このようにして工程３）で自由流動性粉末またはマイクロ顆粒の形で得られた生成物は取り出され、そして有利に包装される。
好ましくは、ダストフリーマイクロ顆粒は、８０〜３５０μｍの範囲の粒径を有する。
【００９０】
乾式粉砕機が不連続であるとき、工程ｃ）の生成物が自由流動性粉末であるときにも造粒プラントを提供することができる。あるいは、不連続装置は、（例えばフィルトラバイブレーションのデジタル電磁気篩振とう機モデルＦＴＬ０２００を用いて）測定したときに、６０〜５００μｍ、より好ましくは８０〜３５０μｍの範囲の粒径を有するダストフリーマイクロ顆粒を得ることを可能にする。
【００９１】
好ましくは、造粒工程は、６０℃〜１４０℃の範囲の好ましい温度に達した生成物を、非常に均質な球形顆粒の形成を引き起こす規則的な渦で旋回させる回転スクリューフィーダーを介して行われる。スクリューフィーダの周速度（ＶＰＥ）は、１５から５０ｍ／ｓの間に含まれることが好ましい。約５分後、均一なマイクロ顆粒が形成される。温度は好ましくは５０℃未満にされ、このようにして担体の完全な再凝固を引き起こし、そして球状顆粒を安定にする。
【００９２】
得られた生成物のダストフリーマイクロ顆粒は、（例えばフィルトラバイブレーションのデジタル電磁気篩振とう機モデルＦＴＬ０２００を用いて）測定されたときに、６０〜５００μｍ、より好ましくは８０〜３５０μｍの範囲の粒度を有する狭い粒度曲線を有する均一なマイクロ顆粒の形態を有する。
【００９３】
本発明の色素製剤の性能、すなわち色素粒子の優れた解凝集および／または離散、分散の均一性、ならびに実験の部に示されるような分散性および着色力は、従来の押出成形法で得られうる性能と同等であるか、場合によってはそれよりもさらに優れている。本発明の色素製剤の驚くべき特徴は、色素製剤の総重量に対する上記少なくとも１種の色素添加物の割合が６０重量％、より好ましくは７０重量％、さらにより好ましくは８５重量％、好ましくは９５重量％であっても、最終色素製剤がこれらの性能を維持するという事実である。
【００９４】
以下の実験の部に明確に示されるように、本発明の最終色素製剤の少なくとも１種の色素添加物の粉砕粒子の細かさは、限られた間隔で有利に表される。
【００９５】
本発明の最終的な色素製剤は、粉砕された色素粒子の粒径Ｄ９０（個数基準）が最大で４マイクロメートルであること、さらには５マイクロメートルより大きいサイズを有する粒子は非常に少ないことからして、並外れた均質性を有する。
【００９６】
上記のように、万能的な色素製剤は、色素製剤の総重量に対して少なくとも６０重量％、より好ましくは７０重量％の少なくとも１種の色素添加剤を含み、好ましくは８５重量％の有機顔料および好ましくは９５重量％までの無機顔料を含む。
【００９７】
本発明の色素製剤は万能的でありかつ高濃度の色素を有するので、別の態様において本発明は、異なる色合いを有する製造されたプラスチック製品およびゴム製品の調製に適した、限られたセットの色素製剤に対応する限られた数の基本色を含む万能的な色付けシステムに関する。本発明の色素製剤は、押出成形プロセスを通した色素の混合物のオーダーメイド加工を必要とせずに、本発明の単色基本色素製剤（例えば、約１６〜２２）の単純な乾式混合による色調の調製を可能にする。
【００９８】
したがって、本発明はまた、本発明による２種以上の色素製剤の乾式混合によって得られうる所望の色合い（ＲＡＬ、ＮＣＳ、ＢＳなど）を有する一連の色素製剤を含む色付けシステムに関する。
【００９９】
色付けシステムは任意のプラスチック材料に使用することができる。好ましくは、任意の所与の色付けシステムを少なくとも３つのプラスチック材料に使用することができる。
したがって、別の態様において、本発明は、あらゆる種類のプラスチック材料を着色するための本発明による色素製剤の使用に関する。
【０１００】
プラスチック材料は、例えば、ポリエチレン生成物（例えば、ＨＤＰＥ、ＬＤＰＥ、ＬＬＤＰＥ、ＭＤＰＥ、ＥＶＡ、ＥＶＯＨ、メタロセン触媒系から得られるとしても）；ポリプロピレン生成物（例えば、ＰＰ、メタロセンから得られたとしても、ＰＰコポリマー、ＥＰＲ、ＥＰＤＭ）；スチレン（例えば、ＰＳ、ＳＡＮ、ＨＩＰＳ、ＡＢＳ、ＡＳＡ）；塩化ビニルポリマー（例えば、ＰＶＣ、非可塑化のものおよび可塑化のもの）；アクリル（例えば、ＰＭＭＡ、ポリアクリレート）；ポリアミド（例えば、ＰＡ６、ＰＡ６，６、ＰＡ１１、ＰＡ１２、およびそれらのコポリマー）；ポリカーボネートおよびその混合物（例えば、ＰＣ／ＡＢＳ、ＰＣ／ポリエステル）；ポリエステル（例えば、ＰＥＴ、ＰＢＴ、コポリステル）；ポリウレタン（例えば、ＴＰＵ）；熱可塑性エラストマー（例えば、ＴＰＯ、ＴＰＶ）から選択される。
【０１０１】
ここで、例法によるいくつかの例を示して本発明を説明するが、本発明を限定するものではない。
【実施例】
【０１０２】
＜実験の部＞
本発明の製剤
使用された全ての色素は、色素の識別に広く使用されているカラーインデックスの名称と共に以下に示される。
【０１０３】
例１
色素製剤ＸＰ３０３-Ｃの調製（色素濃度＝８５％）
６８００ｇのＰ．Ｒｅｄ２５４ピグメント（シニック（Cinic）社によりＳＲ２Ｐとして入手可能）を、ＢＹＫ社により提供される１．２００ｇの分散剤Ｄｉｓｐｅｒｐｌａｓｔ１０１８と混合しおよび粉砕した。
乾式粉砕機は４つのローターを備えた不連続装置であった。
プロセスパラメータ：周速度６ｍ／ｓで１分、周速度１５ｍ／ｓで１４分、次いで周速度２５ｍ／ｓで６分；温度は７２℃に達した。
そのようにして得られた色素製剤はマイクロ顆粒に相当した。
【０１０４】
色素製剤中の色素添加剤粒径の以下の寸法値は、レーザーベックマンコールター粒径分析器を用いて酢酸ブチル分散液中で分析された。
Ｄ１０＝０．５７１μｍ
Ｄ５０＝０．７９０μｍ
Ｄ９０＝１．０３４μｍ
マイクロ顆粒の粒度分布：８０〜３５０μｍの範囲内。
【０１０５】
例２
色素製剤ＸＰ９０１の調製（色素濃度＝８０％）
４つのローターを備えた不連続乾式粉砕機を用いて、６４００ｇのカーボンブラックピグメントＰＢＬ−７（オリオン（Orion）社のＣａｒｂｏｎ  Ｂｌａｃｋ  Ｓｐｅｃｉａｌ  Ｂｌａｃｋ１００）、および、ＢＹＫ社による１６００ｇの分散剤Ｄｉｓｐｅｒｐｌａｓｔ１０１８を混合しおよび粉砕した。
プロセスパラメータ：周速度６ｍ／ｓで１分、周速度１５ｍ／ｓで１４分、次いで周速度２５ｍ／ｓで６分；温度は１３２℃に達した。得られた組成物は、ダストフリーのマイクロ顆粒の形態であった。
【０１０６】
例１と同様にして測定した、色素製剤中の色素添加剤のＤ５０＝１．５μｍ
マイクロ顆粒の粒度分布：８０〜３５０μｍ
【０１０７】
例３
色素製剤ＸＰ３０７Ｃの調製（色素濃度＝９０％）
４個のローターを備えた不連続乾式粉砕機を用いて、５４００ｇのピグメントＰＲｅｄ１０１（ランクセス（Lanxess）社のＢａｙｆｅｒｒｏｘ１３０Ｍ）を、ＢＹＫ社による６００ｇの分散剤Ｄｉｓｐｅｒｐｌａｓｔ１０１８と混合しおよび粉砕した。
プロセスパラメータ：周速度６ｍ／ｓで１分、周速度２５ｍ／ｓで１４分；温度は５０℃に達した。
得られた組成物は自由流動性粉末の形態であった。
【０１０８】
例１と同様にして測定した、色素製剤中の色素添加剤のＤ５０＝１．２μｍ
粉末の粒子の粒度分布＜５０μｍ
【０１０９】
例４
色素製剤ＸＰ００１ＰＷ６の調製（色素濃度＝９０％）
４個のローターを備えた不連続乾式粉砕機を用いて、５４００ｇのピグメントＰＷ６  １０１（トロノックス（Tronox）社のＣＲ−８２６）を、ＢＹＫ社による６００ｇの分散剤Ｄｉｓｐｅｒｐｌａｓｔ１０１８と混合しおよび粉砕した。
プロセスパラメータ：周速度６ｍ／ｓで１分、周速度２５ｍ／ｓで１４分、次いで周速度３０ｍ／ｓで６分。
得られた組成物は、マイクロ顆粒の形態であった。
【０１１０】
例１と同様にして測定した、色素製剤中の色素添加剤のＤ５０＝０．７μｍ
粒度分布：８０〜３５０μｍ
【０１１１】
例５
色素製剤ＸＰ１０５−Ｃの調製（色素濃度＝８０％）
４個のローターを備えた不連続乾式粉砕機を用いて、４８００ｇのピグメントＰＹ１３９（ＢＡＳＦ社のＰａｌｉｏｔｏｌ  Ｌ２１４０）を、ＢＹＫ社による１２００ｇの分散剤Ｄｉｓｐｅｒｐｌａｓｔ１０１８と混合しおよび粉砕した。
プロセスパラメータ：周速度６ｍ／ｓで１分、周速度１５ｍ／ｓで１４分；温度は５２℃に達した。
このようにして得られた製剤は、自由流動性粉末の形態であった。
【０１１２】
例１と同様にして測定した、色素製剤中の色素添加剤のＤ５０＝１．６μｍ
粉末の粒子の粒度分布＜５０μｍ
【０１１３】
例６
色素製剤ＸＰ５０２−Ｃの調製（色素濃度＝８０％）
４個のローターを備えた不連続乾式粉砕機を用いて、４８００ｇのピグメントブルーフタロ  ＰＢ１５：１（クラリアント（Clariant）社のＭＰ  ＰＶ  Ｂｌｕ  Ｓｏｌｉｏｄ、４Ｒ）を、ＢＹＫ社による１２００ｇの分散剤Ｄｉｓｐｅｒｐｌａｓｔ１０１８と混合しおよび粉砕した。
プロセスパラメータ：周速度６ｍ／ｓで１分、周速度１５ｍ／ｓで１４分。
【０１１４】
このようにして得られた製剤は、自由流動性粉末の形態であり、そしてレーザーベックマンコールター粒径分析器、光学モデルＦｒａｕｎｈｏｆｅｒ.ｒｆ７８０ｚにより酢酸ブチル分散液中で分析された。色素製剤中の色素添加物の粒径は、
Ｄ１０＝０．７４６μｍ
Ｄ５０＝１．５２６μｍ
Ｄ９０＝３．２６９μｍ
粉末の粒子の粒度分布＜５０μｍ  フィルトラバイブレーションのデジタル電磁気篩振とう機モデルＦＴＬ０２００を用いた測定時
【０１１５】
例７
本発明の色付けシステム用の緑色調の調製
緑色の色合いを得るために、ミキサーを用いて、本発明の３つの生成物を乾式混合した（時間＝２分）：例４で調製した生成物ＸＰ００１  ＰＷ６（用量＝例４の生成物の７５％、これは色素濃度９０％の白色である）＋例６で調製された生成物ＸＰ５０２−Ｃ  ＰＢ１５：１（用量＝８０％の色素濃度を有する例６の生成物の３９％）＋例５で調製された黄色の生成物ＸＰ１０５−Ｃ  ＰＹ１３９（用量＝８０％の色素濃度を有する例５の生成物の１．６３％）。緑色の色調が得られた。目視検査においては、緑色の色調は完全に均一であった。
【０１１６】
例８
本発明の混合システム用の濃紺色の調製
濃い青色の色合いを得るために、本発明の３つの生成物を通常のミキサーによって乾式混合した（時間＝２分）：例２の生成物ＸＰ９０１  ＰＢＬ−７（用量  例２の生成物の３０％、これは色素濃度８０％の黒色である）＋例４のＸＰ００１  ＰＷ６（用量＝例４の生成物の７０％、これは色素濃度９０％の白色である）＋例６のＸＰ５０２−Ｃ  ＰＢ１５：１（用量＝例６の生成物の１６．２５％、これは色素濃度８０％の青色である）。本発明の上記製剤を乾式混合した場合、濃紺色が得られる。伝統的な押出し法により加工された既知のマスターバッチで得られる品質と完全に匹敵する濃紺色の色調が得られる。
【０１１７】
例９
本発明の色素製剤で着色されたサンプルの評価
以下の方法で着色したＡＢＳ／ＳＡＮ版を作製した。
【０１１８】
サンプル１：ＸＰ３０３−Ｃで着色されたプレート
ＣＤＭエンジニアリングｓｒｌによる押出機、モデルＥＳ−６５内に、ＡＢＳ＋ＳＡＮ（５０−５０％）を例１の製剤（ＸＰ３０３−Ｃ）と一緒に導入した。後者は０．７０重量％の量であった。
押出温度は以下の通りであった。
シリンダ１：２００℃、シリンダ２：２１０℃、シリンダ３：２３０℃、シリンダ(Cil. Deg.)４：２４０℃、シリンダ５：２３５℃、プレート：２３０℃、ヘッド：２３０℃。
次に、押出機を出た生成物をアイメクスイタリー（IMEX ITAL）社のプレス機ＳＭ５０Ｔで印刷した。成形温度は：ゾーン１：２２０℃、ゾーン２：２３０℃、ゾーン３：２４０℃、ノズル：２３０℃であった。
【０１１９】
サンプル２：ＸＰ３０７Ｃで着色されたＡＢＳ−ＳＡＮプレート
サンプル１の手順に従いかつ同じ装置を用いて、０．６０重量％の量で例３の製剤ＸＰ３０７Ｃを使用してサンプル２を製造した。
【０１２０】
サンプル３：着色されていないＡＢＳ−ＳＡＮプレート
サンプル１の手順に従いかつ同じ装置を用いて、着色されていないＡＢＳ−ＳＡＮ混合物を用いてサンプル３を製造した。
【０１２１】
このようにして調製された３つのサンプルを以下の試験（ポリテクニックオブミラン、ケミカルマテリアルズおよびケミカルエンジニアリング部“ジュリオナッタ（Giulio Natta）”ポリテクニックポリマー試験所により実施された。）にかけた。色堅牢度（Colour fastness）（キセノテストの前後）；メルトフローレート（ＭＦＲ）；熱重量分析；硬度ロックウェル；ノッチ付きアイゾット；マイグレーション；化学物質に対する耐性（ＥＳＣ）。
【０１２２】
ソーラーボックス３０００ｅ装置を用いたＩＳＯ４８９２−２：２００６（ＡＭＦ２００９）に従ったエージング試験（キセノテスト）およびキセノンへの曝露、放射照度：５５０Ｗ／ｍ2、ランプ：２５００Ｗ；強度はサンプル表面で測定された、空冷；フィルター：ランプと試験室の間に設置されたＵＶアウトドアフィルター（２８０ｎｍ）；温度計：Ｂ．Ｓ．Ｔ．（黒体基準温度計（black-standard thermometer））温度：６５±３℃（ランプ点灯時）；サイクル：連続照射。
【０１２３】
エージング（キセノテスト）前後のサンプルについて以下の試験を行った。
色堅牢度：ＵＮＩ  ＥＮ  ２０１０５／Ａ０２：１９９６の方法を用いた、１から５の間の色変動の方法に従ったグレースケール（１＝最大変動；５＝変化なし）；
メルトフローレート：ＡＳＴＭ  Ｄ１２３８：２０１３の方法を用いた（荷重＝５Ｋｇ；試験温度＝２３０℃）
ロックウェル硬度：ＵＮＩ  ＥＮ  ＩＳＯ２０３９−２:２００１の方法を用いた。
アイゾット衝撃試験：ＵＮＩ  ＥＮ  ＩＳＯ  １８０:２００９の方法を用いた。
【０１２４】
カラーバリエーション（ＵＮＩ  ＥＮ  ２０１０５／Ａ０２：１９９６）：キセノテストの前と後
水中での全体的マイグレーション：製造されたばかりのサンプル１〜３を約４０℃の温度の水に２４時間接触させることによる、２００４年４月６日、イタリア保健省、ＤＭ７４の方法による色マイグレーション。
【０１２５】
テーブル１に示す結果が得られた。
【０１２６】
【表３】
2020517756.tif 000004
【０１２７】
テーブル１に示すように、ＭＦＲデータは、着色サンプルの加工性および良好な分散を示している（無着色サンプルと比較した場合、関連性のある違いはない）。キセノテストの結果は、無着色サンプル（サンプル３）および本発明の製剤で着色されたサンプル（サンプル１および２）の両方について、最小の変動を示している。いずれの場合であっても、観察された約１〜２単位の変動は、キセノテストによる１０００時間のエージングを受けた既知の着色サンプルの範囲を下回っている。
【０１２８】
アイゾット試験（衝撃強度）は、均一な白化およびよく発達した変形過程を示す、破砕にさらされた領域を検査することで確認すると、（本発明の色素製剤を用いた）着色サンプルについて、無着色サンプルと比較してはるかに高い結果（＋７７％）を示した。着色サンプル３の破砕面は、代わりに均質性が低く、不規則な窪みを有する領域を示した。
【０１２９】
キセノテストによる１０００時間のエージング後の初期値のより高い減少は、サンプル３（着色されていない）の参照により検出された。
【０１３０】
ロックウェル硬度試験またはロックウェル硬度は、次のことを強調している：ａ）キセノテストエージング前において、本発明の色素製剤で着色されたサンプルについては著しく高い値（＋３７％）であり、ｂ）１０００時間のキセノテストエージング後においては、着色サンプルと無着色サンプルの間の対照的な振舞いを示した。着色サンプルは実質的に元の値を保持しており、わずかな変化しか見られなかったが、無着色サンプルは大幅に減少した。この現象は、（衝撃試験の結果によって確認されるように）着色されていないサンプルの脆弱性の増加を裏付けた。
【０１３１】
キセノテストに暴露してから１０００時間後に測定された色堅牢度試験の結果は、着色サンプルについては驚くべきものであった。比色分析およびグレースケールにおいて変色は観察されなかった。要するに、着色サンプルの挙動は、無着色サンプルのそれよりも著しく優れていた。
【０１３２】
全てのサンプルにおいて、試験の特定の条件下での総マイグレーションは検出限界以下であることがわかった。
全てのサンプルは食物との接触に適格であった。
【０１３３】
例１０
本発明の色素製剤で着色されたサンプルの評価
ポリプロピレンを着色することにより、例１の色素製剤（ＸＰ３０３Ｃ）を純粋な色素と比較した。
【０１３４】
テストは以下の機器を使用して実行された。
分析天秤（精度：０．００１ｇ）、精密天秤（精度：０．０１ｇ）、ミキサー（モデル：ＣＹ−３７、回転速度：０〜５５ｒ／分、タイマー：０．１ｓ〜９９．９９Ｈ、モーター出力：９０〜１８０Ｗ、内筒径：５０ｍｍ、深さ：６０ｍｍ）、二軸押出機（モデル：ＣＴＥ２０、回転速度：６００ｒｐｍ／分、モーター出力：４ＫＷ、Ｌ／Ｄ＝５６、径：２１．７ｍｍ）、射出成形機（モデル：ＨＴＦ５８Ｘ１、ネジの型番：Ａ−Ｄ２６、締め付け力：５８０ＫＮ、射出量：６６ｃｍ3）、分光光度計（モデル：コニカ−ミノルタ社製ＣＭ−２６００ｄ）
【０１３５】
ポリプロピレンの試料を０．５％の色素含有量または０．１％の色素含有量で試験した。
【０１３６】
この手順は、ポリプロピレン樹脂と、色素粉末または本発明の例１の色素製剤ＸＰ３０３Ｃと、シリコーン油とを均質な混合物が達成されるまで手で混合することからなる。こうして得られた混合物を射出成形してチップを製造した。
【０１３７】
両方のサンプル（比較用および本発明用）は良好な分散性を示した。
目に見える斑点は検出されなかった。
本発明の方法は、そのＦＰＶ（ＤＩＮ  ＥＮ  １３９００−５で測定されたフィルター値）を著しく改善した。
【０１３８】
そのままの色素を使用したフィルター値＝５．２５０バール／ｇ；ＸＰ３０３Ｃのとき＝２．４２０バール/ｇ
縮小１：１０において、本発明による製剤ＸＰ３０３Ｃはより高い着色力を有する。
【０１３９】
０．５％の色素含有量または等しい含有量の製剤（１５％少ない色素に対応する）では、本発明の製剤ＸＰ３０３Ｃは、純粋な色素の場合よりも１３０％大きい着色力を有した。分散性は、本発明の製剤ＸＰ３０３Ｃがより良好な分散性を有することを明らかに示しており、これもまたフィルター値を測定することによって証明された。
【０１４０】
例１１
本発明の色素製剤で着色されたサンプルの評価
ＨＰ７１４およびＨＰ７２９（色素濃度＝９０％）
ＨＰ７１４：
３本のローターを備えた不連続乾式粉砕機を使用して、４．５００ｇの色素Ｐ．Ｂｒｏｗｎ２４（ホイバッハ（Heubach）社のＨｅｕｃｏｄｕｒ  Ｙｅｌｌｏｗ  Ｇ９２３９）を、ＢＹＫ社による５００ｇの分散剤Ｄｉｓｐｅｒｐｌａｓｔ１０１８と混合しおよび粉砕した。
プロセスパラメータ：周速度６ｍ／ｓで１分、周速度３０ｍ／ｓで２９分、温度は１１０℃に達した。
得られた組成物は顆粒の形態であった。
顆粒の粒子の粒度分布＜５００μｍ
ＨＰ７２９：
３つのローターを備えた不連続乾式粉砕機を使用して、４．５００ｇの色素Ｐ．Ｂｒｏｗｎ２４（ホイバッハ社のＨｅｕｃｏｄｕｒ  Ｙｅｌｌｏｗ  Ｇ９２３９）を、ＢＹＫ社による５００ｇの分散剤Ｐ４１００と混合しおよび粉砕した。
プロセスパラメータ：周速度６ｍ／ｓで１分、周速度３０ｍ／ｓで２９分、温度は１１０℃に達した。
得られた組成物は顆粒の形態であった。
顆粒の粒子の粒度分布＜５００μｍ
【０１４１】
色素製剤（ＨＰ７１４およびＨＰ７２９）を、ＤＩＮ  ＥＮ  ＩＳＯ２９４−１に従った試験を通してＡＢＳを着色することによって比較した。
【０１４２】
テストは以下の機器を使用して実行された。
精密天秤（精度：０．００２ｇ）、二軸押出機（モデル：ライストリッツ（Leistritz）社、ＺＳＥ１８ＨＰ−３５Ｄ、回転速度：１２５ｒｐｍ／ｍｉｎ、モーター出力：９．４ｋＷ、Ｌ／Ｄ＝３５、直径：１８ｍｍ）、射出成形機（モデル：アルブルク（Ａｒｂｕｒｇ）社、３００Ｃ５００−１７０、ネジの型番：３０Ｌ８７３ＳＷ、射出量：１３．５ｃｍ3）、分光光度計（モデル：データカラー（Datacolor）社、Ｓｐｅｃｔｒａｆｌａｓｈ  ＳＦ３００）。
【０１４３】
着色力測定：相対着色力は、ＤＩＮ  ＥＮ  ＩＳＯ７８７−２４に準拠して、基準に対する減少率から計算される。
【０１４４】
アクリロニトリルブタジエンスチレン（ＡＢＳ）のサンプルを０．１％の色素含有量で１：１０の縮小で試験した。
【０１４５】
製剤ＨＰ７１４は、ＨＰ７２９よりも著しく良好な分散性を示した。これは、着色力の差によって証明された。ＨＰ７１４の着色力は、ＨＰ７２９のそれより３７％高かった。
【０１４６】
【表４】
2020517756.tif 000005
【０１４７】
より良好な分散性の他の指標は、調製されたバッチの品質であった。射出成形前に、二軸スクリュー押出機によって各色製剤を担体材料（ＡＢＳ）と予備混合した。ＨＰ７１４とは対照的に、製造されたＨＰ７２９のバッチは、非常に異なる着色力の顆粒を含有する不均質物であった。
【０１４８】
２つの製剤間の唯一の違いが使用された分散剤であるという事実を考慮すると、分散剤Ｐ４１００は、ＡＢＳの着色には適していなかった。
【０１４９】
例１２
比較例
色素製剤の調製（色素濃度＝８０％）
１７６０ｇのモナーク（Monarch）１１００カーボンブラック（キャボットコーポレイション（Cabot Corporation）社より入手可能）を、クローダ（Cloda）社により提供される４４０ｇの分散剤アトマー（Atmer）１１６（室温で液体）と混合しおよび粉砕した。
乾式粉砕機は３つのローターを備えた不連続装置であった。
プロセスパラメータ：周速度６．１ｍ／ｓで１分、次いで周速度３１ｍ／ｓで３９分；温度は６６℃に達した。
そのようにして得られた色素製剤は粉末の形態であった。
【０１５０】
３０％カーボンブラックを含有するマスターバッチは、ファレル（Farrel）社製の１．６４４Ｌのバンバリー（Banbury）混合機を使用して、色素製剤を、スチレンアクリロニトリルポリマー（コスチル（Kostill）Ｂ７５５）と混合することにより得た。下記の処理条件を適用した：チャンバー温度４０℃；ローター温度４０℃；フラックス混合後の時間９０秒；動圧４．２バール；ローター速度１８２ＲＰＭ。生成物は１９０℃で排出された。この生成物を冷却し、３つの回転刃を有するポールマン（Pallman）ＰＳ３粉砕機を用いて粗い顆粒に粉砕した。
【０１５１】
次いで、上記マスターバッチを一軸スクリュー（ラボテック（LabTec）−３０ｍｍ、３０Ｌ／Ｄ、ダイからホッパーまでの温度：２２０−２２０−２２０−２１０−２００℃）上での押出しによって希釈し（ＧＰ２２アクリロニトリルブタジエンスチレンポリマー中において３０＝＞５％カーボンブラック）、および、ストランドカット方式のペレット化システムによりペレット状にカットした。
ペレットを７０℃で一晩乾燥した。
【０１５２】
得られた生成物を、プラークおよび衝撃試験用板に射出成形する中で、ＡＢＳ  ＧＰ２２を用いて、５から０．７５％のカーボンブラックに再び希釈した。成形温度は：ゾーン１：２００℃、ゾーン２：２２０℃、ゾーン３：２４０℃、ノズル：２３０℃であった。
【０１５３】
スチレンアクリロニトリルポリマー中の比較のマスターバッチを、ブラックパールズ（Black Pearls）１１００カーボンブラック（キャボットコーポレーション）を用いて調製した、ここで、このカーボンブラックは、モナーク１１００カーボンブラックと同じ表面積を有するが、上記色素製剤について上記したのと同じ方法を用いてペレット形態で製造されたものである。マスターバッチ（３０重量％のカーボンブラック）を希釈し、上記のようにプラークおよび衝撃試験板に成形した。
【０１５４】
プレートを、ハンターラボ（Hunterlab）からのＵｌｔｒａＳｃａｎ  Ｖｉｓを用いて色Ｃｉｅ  Ｌ＊ａ＊ｂ＊について分析した。
ノッチ付き試験片のアイゾット衝撃抵抗性は、ＣＥＡＳＴ振子衝撃試験機によりＩＳＯ１８０／Ａ：２０００に従って測定した。
【０１５５】
結果：
【表５】
2020517756.tif 000006
【０１５６】
上記データは、色素製剤を形成するために室温で液体であるアトマー１１６分散剤を使用することは、純粋な色素で調製されたプラスチックと比較して、色素製剤で調製されたプラスチックにおける色性能および衝撃強度の両方にとって有害であることを示す。
【図１】
2020517756.tif 000007
【図２】
2020517756.tif 000008
【国際調査報告】
2020517756.tif 000009
2020517756.tif 000010
2020517756.tif 000011
2020517756.tif 000012
2020517756.tif 000013